(57)【要約】【課題】断熱性及び強度に優れ、比較的容易に製造可能な発泡パーライトを軽骨材として混入したモルタル組成物の提供。【解決手段】セメントと、発泡パーライト及びフライアッシュを含む細骨材とを混合してなるモルタル組成物において、発泡パーライトは、大分県安心院地方で産出される、ガラス質黒曜石の小粒体がおこし状に固結した斑状組織をなす安心院産黒曜石原石を、粒状に粉砕して生成される黒曜石粒体を、加熱し発泡させてなる発泡パーライトであって、篩分級による粒度が５ｍｍ以下であり、単位容積質量０．１ｇ／ｃｍ３以上０．３ｇ／ｃｍ３以下であり、平均気孔率が７０体積％以上７６体積％以下であり、熱伝導率が０．０６８Ｗ／ｍＫ以上０．０７５Ｗ／ｍＫ以下であることを特徴とする。【選択図】図１
2016135718.tif 000002
【特許請求の範囲】
【請求項１】
発泡パーライト及びフライアッシュを含む骨材と、セメントとを混合してなるモルタル組成物において、
前記発泡パーライトは、大分県安心院地方で産出される、ガラス質黒曜石の小粒体がおこし状に固結した斑状組織をなす安心院産黒曜石原石を、粒状に粉砕して生成される黒曜石粒体を、加熱し発泡させてなる発泡パーライトであって、
篩分級による粒度が５ｍｍ以下であり、
単位容積質量０．１ｇ／ｃｍ３以上０．３ｇ／ｃｍ３以下であり、
平均気孔率が７０体積％以上７６体積％以下であり、
熱伝導率が０．０６８Ｗ／ｍＫ以上０．０７５Ｗ／ｍＫ以下であることを特徴とするモルタル組成物。
【請求項２】
前記発泡パーライトは、前記安心院産黒曜石原石を、粉砕し分級することにより粒度０．５〜３０ｍｍの黒曜石粒体を生成し、
前記黒曜石粒体を、外熱式ロータリー・キルンにより温度１０００〜１２００℃で１０〜２０分間焼成することにより発泡させて生成され、冷却後に分級選別することにより製造されたものであることを特徴とする請求項１記載のモルタル組成物。
【請求項３】
前記発泡パーライトは、
内径φ４１．８ｍｍ、高さ８０ｍｍの円筒に前記発泡パーライトを充填し載荷加重６Ｎ／ｍｍ２で圧縮する圧縮試験による体積減少率が、
粒度１〜５ｍｍに対して、７３．１vol％以上８１．３vol％以下であることを特徴とする請求項１又は２記載のモルタル組成物。
【発明の詳細な説明】
【技術分野】
【０００１】
本発明は、断熱性に優れ、軽量でありかつ高強度のモルタル組成物に関する。
【背景技術】
【０００２】
従来、断熱性・軽量性に優れるモルタル組成物として、セメント中に発泡パーライトのような軽骨材を混入したモルタル組成物が知られている。斯かるモルタル組成物又は軽骨材として用いる発泡パーライトとしては、特許文献１−８に記載のものが公知である。
【０００３】
特許文献１には、構成成分として、発泡パーライト（建材用パーライト）とセメントとを容量比０．５：１〜５：１の割合で含むモルタル組成物が記載されている。実施例に於いて記載されている発泡パーライトは、松脂岩，真珠岩，黒曜石の何れかを原料とし、内部気泡の最大径が３００μｍ以下（実施例は７６〜２４５μｍ）、平均径が１００μｍ以下（実施例は１２〜８９μｍ）、地盤工学会基準「土の保水性試験方法」（JGS0151-2000）の遠心法による保水率が３５％以下（実施例は１０．７〜２５．１％）、直径４０ｍｍ，高さ８０ｍｍの円筒容器を用いて６０Ｎ／ｍｍ２の圧力を加える圧縮試験による圧縮率が７０％以下（実施例は５１．５〜６２．１％）である。また、このモルタル組成物の２８日養生後硬化体の物性の測定例として、密度１．３７７〜１．４２３ｇ／ｃｍ３，曲げ強さ４．５〜５．０Ｎ／ｍｍ２，圧縮強さ２４．８〜２５．７Ｎ／ｍｍ２が記載されている。特許文献１には、発泡パーライトの粒度が開示されていないが、同文献の図１〜図１１の写真から、粒度はおよそ０．２〜１ｍｍ程度であると推測される。
【０００４】
特許文献２には、流紋岩質（実施例Ａでは含水量２ｗｔ％以下の黒曜石）の非造粒岩石粒を原料とする発泡体であって、平均粒径５ｍｍ以下、真球度０．７以上（実施例Ａ，表１では０．７５〜０．９２）、圧縮強度（静水圧）２５Ｎ／ｍｍ２以上（実施例Ａ，表１では２５．０〜６５．０Ｎ／ｍｍ２），容重（嵩比重）０．３５〜０．４８ｋｇ／Ｌ（実施例Ａ，表１），比重０．７２〜０．９５ｋｇ／Ｌ（実施例Ａ，表１）の硬質発泡パーライトが記載されている。
【０００５】
特許文献３には、セメントに発泡パーライトを混合したモルタル組成物であって、発泡パーライトは、単位容量質量が０．１０〜０．２６ｋｇ／Ｌ，平均粒径Ｄ５０が０．０６〜０．４８ｍｍ，粒径比Ｄ９０／Ｄ１０が１．８６２〜２０．００４，浮水率が３７〜９３vol％であるモルタル組成物が記載されている（特許文献３，表１）。ここで、Ｄ９０−Ｄ５０＝Ｄ５０−Ｄ１０と仮定して粒度範囲（Ｄ１０〜Ｄ９０）を換算すると、特許文献３，表１の発泡パーライトの粒度は０．００７〜０．８６ｍｍであると推測される。
【先行技術文献】
【特許文献】
【０００６】
【特許文献１】特開２００８−５０１８５号公報
【特許文献２】特開２００７−３２０８０５号公報
【特許文献３】特開２０１１−２３６０９７号公報
【非特許文献】
【０００７】
【非特許文献１】芙蓉パーライト株式会社ＨＰ，“黒曜石パーライトと真珠岩パーライトの特性の違い”，［online］，［平成２５年１月２２日検索］，インターネット＜URL：http://www.fuyo-p.co.jp/paraito/kokusindef01.html＞．
【非特許文献２】高速道路総合技術研究所，「NEXCO試験方法」，第６版，日本，高速道路総合技術研究所，2013年7月．
【非特許文献３】長瀧重義，山本康彦，「図解コンクリート用語辞典」，株式会社山海堂，２０００年５月，p.460．
【発明の概要】
【発明が解決しようとする課題】
【０００８】
従来の発泡パーライトを混入したモルタル組成物（以下「パーライトモルタル」と呼ぶ。）では、軽量化のため細骨材として嵩比重の小さい発泡パーライトを使用すると、モルタル混練中に発泡パーライト粒子の一部が潰れて内部の気泡が圧潰するという問題があった。これにより、発泡パーライトの断熱性が低下し、モルタル全体の断熱性も低下する。
【０００９】
そこで、圧潰防止のため高硬度の発泡パーライトを使用することが考えられる。発泡パーライトの硬度を向上させるには、発泡パーライトの粒度を小さくして圧縮強度を高めるか、発泡パーライトの発泡度を低くして圧縮強度を高めることが考えられる。
【００１０】
しかし、発泡パーライトの粒度を小さくした場合、パーライト粒子内の平均気泡径が小さくなるため、パーライトモルタルの熱伝導率が大きくなる。また、熱はパーライト粒子間に充填されるセメントを伝達しやすいため、発泡パーライトの粒度が小さいと、マトリックスとしてのセメントの連続性が向上し、熱伝導率が大きくなる。従って、断熱性の観点から発泡パーライトの粒度はできるだけ大きくするほうが好ましい。特許文献１，３に開示の発泡パーライトは、粒度が１ｍｍ以下と推定され非常に小さく、パーライトモルタルの骨材として用いた場合、断熱性が低くなると推測される。
【００１１】
一方、発泡パーライトの発泡度を低くした場合、発泡パーライトの嵩比重が大きくなるため、モルタル全体の比重も大きくなり、軽量化に逆行する。また、実際の発泡パーライトの製造過程に於いては、原石（黒曜石）の温度を上昇させると、ある温度を超えると原石は急激に発泡する。従って、発泡パーライトの発泡度は、原石の含水状態や性状に大きく依存することとなり、実際の製造上の問題として発泡度を、断熱性及び強度のバランスのとれたパーライトモルタルに適したものに調製するのはかなり難しいという問題がある。
【００１２】
特許文献２に記載の発泡パーライトは、嵩比重が０．３５〜０．４８ｋｇ／Ｌと大きく、発泡度が低いと推測される。従って、パーライトモルタルの骨材として用いた場合、断熱性が低くなると推測される。
【００１３】
そこで、本発明の目的は、断熱性及び強度に優れると共に、製造を比較的容易に行うことが可能な発泡パーライトが軽骨材として混入されたモルタル組成物を提供することにある。
【課題を解決するための手段】
【００１４】
本発明に係るモルタル組成物は、発泡パーライト及びフライアッシュを含む骨材と、セメントとを混合してなるモルタル組成物において、
前記発泡パーライトは、大分県安心院地方で産出される、ガラス質黒曜石の小粒体がおこし状に固結した斑状組織をなす安心院産黒曜石原石を、粒状に粉砕して生成される黒曜石粒体を、加熱し発泡させてなる発泡パーライトであって、
篩分級による粒度が５ｍｍ以下であり、
単位容積質量０．１ｇ／ｃｍ３以上０．３ｇ／ｃｍ３以下であり、
平均気孔率が７０体積％以上７６体積％以下であり、
熱伝導率が０．０６８Ｗ／ｍＫ以上０．０７５Ｗ／ｍＫ以下であることを特徴とする。
【００１５】
また、本発明に係るモルタル組成物において、前記発泡パーライトは、前記安心院産黒曜石原石を、粉砕し分級することにより粒度０．５〜３０ｍｍの黒曜石粒体を生成し、
前記黒曜石粒体を、外熱式ロータリー・キルンにより温度１０００〜１２００℃で１０〜２０分間焼成することにより発泡させて生成され、冷却後に分級選別することにより製造されたものとすることができる。
【００１６】
また、本発明に係るモルタル組成物において、前記発泡パーライトは、
内径φ４１．８ｍｍ、高さ８０ｍｍの円筒に前記発泡パーライトを充填し載荷加重６Ｎ／ｍｍ２で圧縮する圧縮試験による体積減少率が、
粒度１〜５ｍｍに対して、７３．１vol％以上８１．３vol％以下のものとすることができる。
【発明の効果】
【００１７】
本発明によれば、断熱性及び強度に優れたモルタル組成物を提供することができる。また、発泡パーライトの原料として、大分県安心院地方で産出される、ガラス質黒曜石の小粒体がおこし状に固結した斑状組織をなす安心院産黒曜石原石を粒状に粉砕して生成される黒曜石粒体を使用することで、圧縮強度が高く熱伝導率が低い発泡パーライトを比較的容易に製造することが可能となる。
【図面の簡単な説明】
【００１８】
【図１】安心院産黒曜石の原石の外観写真である。（ａ）は全体写真、（ｂ）は斑状組織の拡大写真である。
【図２】長野県産の黒曜石の原石の外観写真である。
【図３】安心院産黒曜石の精石（分別生成した原石）の外観写真である。（ａ）は全体写真、（ｂ）は１個の粒体の拡大写真である。
【図４】本発明で使用する発泡パーライトの外観写真である。（ａ）は各粒度範囲の発泡パーライトの全体写真、（ｂ）は１個の粒体の外観拡大写真である。
【図５】市販の黒曜石発泡パーライトの粒体の外観拡大写真である。
【図６】本発明で使用する発泡パーライトの表面の拡大写真である。
【図７】市販の黒曜石発泡パーライトの表面の拡大写真である。
【図８】本発明で使用する発泡パーライトのＸ線ＣＴ画像の一例である。（ａ）粒度１〜３ｍｍのサンプル、（ｂ）粒度３〜５ｍｍのサンプル。
【図９】比較例１，２（Ｔ社製サンプル）の発泡パーライトのＸ線ＣＴ画像の一例である。（ａ）粒度１〜３ｍｍのサンプル、（ｂ）粒度３〜５ｍｍのサンプル。
【図１０】比較例３，４（Ｆ社製サンプル）の発泡パーライトのＸ線ＣＴ画像の一例である。（ａ）粒度１〜３ｍｍのサンプル、（ｂ）粒度３〜５ｍｍのサンプル。
【図１１】本発明で使用する発泡パーライトのＸ線ＣＴ画像に基づく内部気孔の孔径分布の測定結果を表す図である。
【図１２】従来の黒曜石発泡パーライトと本発明で使用する発泡パーライトとの圧縮沈下率を比較した結果である。
【図１３】発泡パーライトの単位容量質量と圧縮試験２における圧縮率との関係を示す図である。
【図１４】圧縮試験２における荷重−変位（沈下距離）曲線の一例を示す図である。
【図１５】従来の黒曜石発泡パーライトと本発明で使用する発泡パーライトとの破砕率を比較した結果である。
【図１６】単位容量質量と熱伝導率との関係を示す図である。
【図１７】本発明の実施例に係るモルタル組成物の嵩容積調合を示す図である。
【図１８】S/C嵩比とフロー値比の関係を示す図である。
【図１９】S/C嵩比とフロー値比の関係を示す図である。
【図２０】S/C嵩比と単位容積質量の関係を示す図である。
【図２１】S/C嵩比と圧縮強度の関係を示す図である。
【図２２】S/C嵩比とヤング係数の関係を示す図である。
【図２３】S/C嵩比と圧縮供試体の単位容積質量との関係を示す図である。
【図２４】単位容積質量と圧縮強度の関係を示す図である。
【図２５】S/C嵩比と曲げ強度の関係を示す図である。
【図２６】単位容積質量と曲げ強度の関係を示す図である。
【図２７】単位容量質量と曲げ強度との関係を示す図である。
【図２８】S/C嵩比と熱伝導率の関係を示す図である。
【図２９】単位容積質量と熱伝導率の関係を示す図である。
【図３０】本発明及び従来のモルタル組成物の単位容積質量と圧縮強度の関係を示す図である。
【図３１】本発明及び従来のモルタル組成物の単位容積質量と曲げ強度の関係を示す図である。
【図３２】本発明及び従来のモルタル組成物の圧縮強度とヤング係数の関係を示す図である。
【図３３】本発明及び従来のモルタル組成物の単位容積質量と熱伝導率の関係を示す図である。
【発明を実施するための形態】
【００１９】
以下、本発明を実施するための形態について、図面を参照しながら説明する。
【００２０】
〔１〕構成材料
本発明に係るモルタル組成物は、発泡パーライト，セメント，フライアッシュ，及びその他の混和剤又は骨材を原料とし、これらを混合することにより生成され、主に骨材として混合される発泡パーライトに特徴を有する。以下、それぞれの構成材料について説明する。
（１）発泡パーライト
（１．１）原料
本発明のモルタル組成物に使用する発泡パーライトは、大分県安心院地方（宇佐市安心院町南畑周辺）で産出する黒曜石（以下「安心院産黒曜石」という。）を原料として製造される。安心院産黒曜石の原石は、約３８万年前の九州北部の火山活動によって生成されたものであり、西ノ台という台地を形成しており、地層学的には比較的新しく劣化が少なく良質であるという特徴を有する。
【００２１】
図１は、安心院産黒曜石の原石の外観写真（（ａ）は全体写真、（ｂ）は斑状組織の拡大写真）、図２は、長野県産の黒曜石の原石の外観写真である。（図１〜５において、スケールの単位はｍｍ。）安心院産黒曜石は、ガラス質黒曜石の小粒体がおこし状に固結した斑状組織をなすことを特徴としている。通常広く知られている黒曜石は、図２のように、全体が連続した大きなガラス塊状で、化学組成上は流紋岩（まれにデイサイト）で、石基はほぼガラス質であり、少量の斑晶を含むこともある。一方、安心院産黒曜石は、見かけ上もこれとは大きく異なり、図１の通りガラス質黒曜石の小粒体がおこし状に固結した斑状組織をなしており、指で擦ったり軽く衝撃を与えたりすることによって容易に小粒体に崩壊させることができる。
【００２２】
図３は、安心院産黒曜石の精石（分別生成した原石）の外観写真である。図３（ａ）は全体写真、図３（ｂ）は１個の粒体の拡大写真である。精石は、図１の原石をクラッシャーにより破砕し、水で洗浄することで生成される。
【００２３】
表１に安心院産黒曜石の成分分析結果を示す。
【００２４】
【表１】
2016135718.tif 000003
【００２５】
代表的な化学成分においては、安心院産黒曜石は一般の黒曜石と大差はない。表２に安心院産黒曜石の物性の測定結果を示す。
【００２６】
【表２】
2016135718.tif 000004
【００２７】
（１．２）発泡パーライトの製造方法
１．安心院産黒曜石の精石を粉砕し、篩分級し、粒度３０ｍｍ以下の原料粒体とする。なお、本明細書において「粒度」とは、粒子を篩分法で分級した際の篩径をいう。例えば、粒度１．０〜３．０ｍｍの粒子とは、篩分級において篩径３．０ｍｍのメッシュを通過し、篩径１．０ｍｍのメッシュを通過しない粒径の粒子を指す。
【００２８】
２．原料粒体を、外部加熱式の乾燥用ロータリー・キルンに投入し、約２００℃の温度に加熱して乾燥させる。乾燥時間は５〜２０分である。
【００２９】
３．乾燥させた原料粒体を、約２００℃の高温状態のまま、外部加熱式の焼成用ロータリー・キルンに投入し、１０００℃〜１２００℃の温度で焼成する。尚、１０００℃以下では、原料粒体は十分に発泡しない。１２００℃以上で原料粒体の融解が多くなり、１５００℃以上では原料粒体は全体が融解する。焼成時間は１０〜２０分である。
【００３０】
実際の運転条件としては、１０００℃〜１０６０℃とするのが好適である。温度上限を１０６０℃としたのは、これ以上温度を上げると、原料粒体が部分的に融解し、焼成用ロータリー・キルンの内部に付着し連続運転に困難を来す傾向があるからである。
【００３１】
４．焼成により発泡した粒体（発泡パーライト）を搬送管の外側から水冷し強制冷却させる（又は、送風により自然冷却させる）とともに、分級機で各サイズに分級する。
【００３２】
図４に、上記製造方法により製造された発泡パーライトの外観写真を示す。図４（ａ）は各粒度範囲の発泡パーライトの全体写真、図４（ｂ）は１個の粒体の外観拡大写真である。従来の黒曜石発泡パーライトと比較するため図２１に市販の黒曜石発泡パーライトの粒体の外観拡大写真を示す図２０及び図５の粒体の外観拡大写真から分かるように、市販の黒曜石発泡パーライトは、連続気泡が多く、粒体表面から内部奥深くまで気泡同士が連通している。また、気泡と気泡とを離隔する隔壁が全体的に薄く（シャボン膜状に隔壁が形成されている。）圧潰しやすい。それに対して、本発明で使用する発泡パーライトは、市販の黒曜石発泡パーライトに比べて連続気泡が少なく独立気泡が多い。そのため、粒体表面に開口する開口気孔（open pore）が市販の黒曜石発泡パーライトに比べ少ない。また、それぞれの気泡が市販の黒曜石発泡パーライトに比べて全体的に緻密である（多数の微細泡の集合体）。そのため、本発明で使用する発泡パーライトは、市販の黒曜石発泡パーライトに比べて圧潰しにくい。また、表面に開口気孔が少なく滑らかであるため、粒体同士の擦れ合いによる微粉化が生じにくく、また、粒体同士が噛合結合した二次粒子が生じにくい。
【００３３】
図６は、本発明で使用する発泡パーライトの表面の拡大写真である。図６において、矢印で示したものが開口気孔である。従来の黒曜石発泡パーライトと比較するため図２３に、市販の黒曜石発泡パーライトの表面の拡大写真を示す。図６及び図７は、ともに倍率５０倍の光学顕微鏡により表面を反射光で観測したものである。尚、市販の黒曜石発泡パーライトの開口気孔の多い表面部分は凹凸が大きく、被写界深度の浅い顕微鏡での撮影は困難であったため、図７では、比較的滑らかな開口気孔の少ない表面部分を選択して撮影している。
【００３４】
市販の黒曜石発泡パーライトは図２３から分かるように、内部の気泡が大きく、各気泡を隔てる隔壁はシャボン泡膜状の薄膜で形成されていることが分かる。従って、表面に形成される開口気孔も大きく多い（図７（ａ）（ｄ）参照）。それに対して、本発明で使用する発泡パーライトは、市販の黒曜石発泡パーライトに比べて気泡が緻密であり、そのため各気泡を隔てる隔壁の間隔が狭く、開口気孔も小さく少ない。
【００３５】
このように、安心院産黒曜石の主要な化学成分（表１）は一般の黒曜石と大差がないにも関わらず、本発明で使用する発泡パーライトと従来の黒曜石発泡パーライトとで、焼成後の気泡の性状に大きな違いが生じるのは、原料である黒曜石の内部に含まれる水の含有量と分布状態の違いに起因すると推測される。
【００３６】
（１．３）発泡パーライトの特性
（Ａ）単位容積質量
表３に、本発明で使用する発泡パーライトの単位容積質量の測定結果を示す。単位容量質量の測定は、「JIS A 5007 パーライト」による（以下同じ）。従来の通常の黒曜石発泡パーライト（市販品）は、非特許文献１に記載によれば、単位容積質量０．０８〜０．３ｋｇ／Ｌ程度であり、本発明で使用する発泡パーライトは、従来の通常の黒曜石発泡パーライトの単位容積質量と同程度で、０．１〜０．３ｇ／ｃｍ３の範囲である。
【００３７】
【表３】
2016135718.tif 000005
【００３８】
（Ｂ）内部気泡状態
次に、本発明で使用する発泡パーライトの内部気泡の状態について測定を行った結果について説明する。
【００３９】
発泡パーライトは、内部の隔壁が薄いため、そのまま切断すると隔壁が破壊されて正確な内部状態を測定するのが困難である。上述の特許文献１においては、発泡パーライトを内径２０ｍｍ×高さ３０ｍｍの樹脂製容器に充填して、樹脂及び樹脂硬化剤を流入して硬化させ、硬化体を厚さ５ｍｍに切断して走査型顕微鏡により断面を撮影し、断面画像を解析する手法を採っているが、ここでは、発泡パーライト内部の状態を直接観察できるＸ線ＣＴ装置を用いた。具体的には、発泡パーライトの断面をマイクロフォーカスＸ線ＣＴ装置（株式会社島津製作所製  inspeXio SMX-225CT）により撮影し、撮影された断面画像を画像解析することにより、発泡パーライトの内部気泡の状態について測定を行った。
【００４０】
図８は、本発明で使用する発泡パーライトのＸ線ＣＴ画像の一例である。図８（ａ）は粒度１〜３ｍｍのサンプルの一断面、図８（ｂ）は粒度３〜５ｍｍのサンプルの一断面の画像である。実際の測定では、サンプルの断面を一定間隔ごとに複数箇所で撮影し、３次元データが得られる。
【００４１】
比較のため、黒曜石を原料とする市販の発泡パーライト２種類（太平洋セメント株式会社（Ｔ社）製（３号，Ｍ１（原石：北海道奥尻産）），芙蓉パーライト株式会社（Ｆ社）製（ＦＬ２号，ＶＬ５号）（原石：長野県産））を用意し同一の条件により断面撮影を行った。図９は比較例１，２（図９（ａ）Ｔ社製  粒度１〜３ｍｍ及び図９（ｂ）Ｔ社製  粒度１〜３ｍｍ）の発泡パーライトのＸ線ＣＴ画像、図１０は比較例３，４（図１０（ａ）Ｆ社製  粒度１〜３ｍｍ及び図１０（ｂ）Ｆ社製  粒度１〜３ｍｍ）の発泡パーライトのＸ線ＣＴ画像である。
【００４２】
サンプルによってバラツキがあるが、全体的な傾向として、本発明で使用する発泡パーライトは、各比較例のものと比べて、内部隔壁の厚みが厚くＣＴ画像においてはっきりと写る傾向が見られた。
【００４３】
図１１は、本発明で使用する発泡パーライトのＸ線ＣＴ画像に基づく内部気孔の孔径分布の測定結果を表す図である。図１１は粒度１〜３ｍｍのサンプルについて測定した。ＣＴ画像より各気孔の面積を算出し、当該面積から円形換算直径を算出した。測定したサンプルに於いて、気孔の平均径０．１６ｍｍ，標準偏差０．１８ｍｍ，最大径１．１５ｍｍであった。しかしながら、気孔の平均径及び最大径は、サンプルの粒度に依存する。即ち、粒度の小さいサンプルほど、気孔径の分布範囲の上限が限定されるため、気孔の平均径及び最大径は小さくなる。非特許文献１はサンプルの粒度が記載されていないため、比較することはできないが、非特許文献１に掲載の写真から、サンプルの粒度は２００μｍ〜１０００μｍ程度であると推測される。従って、本発明で使用する発泡パーライト（粒度１〜３ｍｍ，３〜５ｍｍ）とは、気孔径のみをもって単純に比較することはできない。実際に断面画像による気孔径の測定を行ったところ、断面の取り方（位置）により見かけの気孔径にバラツキが生じることが見られた。また、特にＸ線ＣＴ画像では図２４〜図１０のように、画像ノイズや擦れが多いため、測定される気孔径の誤差が大きい。従って、内部気泡の状態を表す指標としては、気孔径はあまり良い指標ではないと考えられる。
【００４４】
そこで、本測定では、粒子全体の体積に対する気孔体積の割合である気孔率を指標として使用する。気孔率では、気孔形状が粒子全体で平均化されるため、気孔径に比べて粒度や断面位置の影響が小さい指標であると考えられる。気孔率測定は、Ｘ線ＣＴ画像をエッジ保存平滑化フィルタにより平滑化し、ノイズ除去処理を行った後、輪郭抽出によって隔壁（白い部分）の輪郭を抽出して面積を求め、得られた隔壁面積と粒子全体の面積（動的輪郭検出アルゴリズムにより計算）を用いて計算することにより行った。Ｘ線ＣＴ画像は複数の位置の断面画像が得られるため、これら複数の画像のそれぞれについて気孔率測定を行い、統計データを得た。
【００４５】
従来技術で挙げた各特許文献に係る試料は入手が困難なため、本測定では、本発明で使用する発泡パーライトと、入手可能な市販の発泡パーライト（比較例１〜４）を用いて、内部気泡の状態の比較を行った。表４に測定結果を示す。
【００４６】
【表４】
2016135718.tif 000006
【００４７】
表４において、サンプルロッド名ＡＪ１３，ＡＪ３５が本発明で使用する発泡パーライト、サンプルロッド名Ｔ１３，Ｔ３５が比較例１，２の発泡パーライト、サンプルロッド名Ｆ１３，Ｆ３５が比較例３，４の発泡パーライトである。また、σ，Min.，Max.はそれぞれ気孔率の測定値の標準偏差，最小値，最大値を表す。本発明で使用する発泡パーライトの気孔率は、平均値が７０〜７６％であり、比較例の従来品と比べて気孔率が低いことが分かる。
【００４８】
（Ｃ）硬度
（Ｃ．１）圧縮試験１（低圧試験）
本発明で使用する発泡パーライトは、従来の黒曜石発泡パーライトと比較して硬度が高いことが特徴である。そこで、従来の黒曜石発泡パーライトと本発明で使用する発泡パーライトとの硬度の比較試験を行った。従来の黒曜石発泡パーライトは発泡体が破壊点が低く極めて圧潰しやすいため、通常の圧縮試験では測定が難しい。そこで、測定方法として、内径φ１５０ｍｍ、高さ１７５ｍｍの円筒状のモールドの筒内に供試体である発泡パーライトを充填し、その上面から各重量の載荷荷重を加えたときに上面がどの程度沈下するか圧縮沈下距離Ｄｓ［ｍｍ］を測定し、圧縮沈下距離Ｄｓを最初の供試体の層厚（１７５ｍｍ）で割った値の百分率Ｒｓ＝Ｄｓ／１７５×１００［％］を圧縮沈下率とし、この圧縮沈下率により硬度の比較を行った。この測定法は、Ｎｅｘｃｏ規格におけるＪＨＳ−１０９（破砕率試験）に準拠している（非特許文献２参照）。表５に測定結果を示す。表５において「市販品」は市販の従来の黒曜石発泡パーライトのデータを表す。
【００４９】
【表５】
2016135718.tif 000007
【００５０】
図２８は、従来の黒曜石発泡パーライトと本発明で使用する発泡パーライトとの圧縮沈下率を比較した結果である。図１２（ａ）〜（ｃ）は、それぞれ、粒度１．０−３．０ｍｍ，３．０−５．０ｍｍ，５．０−２５．０ｍｍの供試体における載荷荷重と圧縮沈下率との関係である。図１２（ｄ）は、載荷荷重が５０ｋＮ／ｍ２及び１００ｋＮ／ｍ２の場合における平均粒度と圧縮沈下率との関係（本発明で使用する発泡パーライトのみ）を示す図２８において、「本発明」は本発明で使用する発泡パーライト、「市販品」は市販の従来の黒曜石発泡パーライトのデータを表す。供試体は、篩分級により各粒度範囲（１．０−３．０ｍｍ，３．０−５．０ｍｍ，５．０−２５．０ｍｍ）に選別し、測定を行った。また図２８（ｄ）の３点は、それぞれ粒度範囲１．０−３．０ｍｍ，３．０−５．０ｍｍ，５．０−２５．０ｍｍのデータである。
【００５１】
表５及び図１２から明らかなように、従来の黒曜石発泡パーライトと比べ、本発明で使用する発泡パーライトは、圧縮沈下率Ｒｓが極めて小さく、硬度が大きいことが分かる。特に、供試体の粒度が大きくなるほどその違いは顕著となる。
【００５２】
従来の黒曜石発泡パーライトは、スポンジ状であり、指で挟んで押圧することで容易に圧潰する程度の硬度であった。従って、従来の黒曜石発泡パーライトは、耕地に混合した後に、耕耘などで土壌の攪拌を繰り返すと、発泡体が圧潰して耕地の物理性改善効果が維持できないという欠点があった。それに対し、本発明で使用する発泡パーライトは、従来の黒曜石発泡パーライトに比べて約２倍の強度があり、長期に亘る耕地の物理性改善効果が期待される。
【００５３】
尚、本発明で使用する発泡パーライトと非特許文献２に記載の硬質発泡パーライト（以下「文献２発泡パーライト」という。）との比較について検討する。文献２発泡パーライトの単位容積質量と硬度データについては、非特許文献２の表１に掲載されている。同表のサンプルＮｏ．１〜１６が高硬度サンプルと考えられる。非特許文献２では「圧縮強度」は、「発泡パーライトを水中に浸して静水圧を加え、４０ｗｔ％が圧潰せずに残存するときの圧力」と定義されており、本明細書に記載した破砕率試験の測定方法（ＪＨＳ−１０９（Ｎｅｘｃｏ規格））とは測定法が異なるため単純に強度の比較はできない。一方、文献２発泡パーライトの単位容積質量は０．７２〜０．９５（ｋｇ／Ｌ）であり本発明で使用する発泡パーライトや通常の黒曜石発泡パーライト（非特許文献１）の単位容積質量の２倍以上である。従って、文献２発泡パーライトは、発泡を一定程度抑制することによって内部の気孔体積を小さくし、強度を上げていると考えられる。それに対し、本発明では通常の黒曜石発泡パーライトと同程度の単位容積質量（例えば、非特許文献１に記載の従来の黒曜石発泡パーライトは単位容積質量０．０８〜０．３ｋｇ／Ｌ）であるにも関わらず、強度的に従来の黒曜石発泡パーライトよりも高強度を達成していることが特徴である。
【００５４】
（Ｃ．２）圧縮試験２（高圧試験）
次に、測定条件を変えて圧縮試験を行った結果について説明する。上記（Ａ）の圧縮試験１においては、一般の土木資材で用いられる試験条件であり、試験に使用するモールド筒の内径・高さとも大きなものを使用し、比較的低い載荷加重（最大１００ｋＮ／ｍ２＝０．１Ｎ／ｍｍ２）において試験を行った。そこで、圧縮試験２では、内径φ４１．８ｍｍ、高さ９６ｍｍの円筒状の金属製モールドを使用し、高さ８０ｍｍまで試料を充填した状態で加圧蓋（直径４１．２ｍｍ）を被せ、加圧蓋の上部から加圧棒により６Ｎ／ｍｍ２の高い載荷加重を加えて圧縮率の測定を行った。尚、上記表５に示した通り、発泡パーライトは粒度が小さいほど充填率が高くなるため、発泡パーライトの圧縮強度は粒度が小さいほど高く潰れにくくなる。そこで、本測定では、各種粒度に分級した試料を用いて圧縮試験を行った。表６にその結果を示す。
【００５５】
【表６】
2016135718.tif 000008
【００５６】
表６において、製品種類ＡＪが本発明で使用する発泡パーライト、製品種類ＴがＴ社製発泡パーライト、製品種類ＦがＦ社製発泡パーライトを表す。粒度の欄に於いて「混合（７：３）」は、粒度の小さい試料（粒度１〜３又は１．２〜２．５）と粒度の大きい試料（粒度３〜５又は２．５〜５）を７：３の割合で混合したことを表す。また、「圧縮率」は体積減少の割合を表す。平均値を比較すると、従来の発泡パーライトの圧縮率は、Ｔ社製が８４．２〜８６．６vol％，Ｆ社製が９０．２〜９４．２vol％であるのに対し、本発明で使用する発泡パーライトの圧縮率は７３．１〜８１．３vol％であり、圧縮強度が高いことが分かる。
【００５７】
図２９に、発泡パーライトの単位容量質量と圧縮試験２における圧縮率との関係を示す。図１３より、高圧試験における圧縮率（体積減少率）は単位容量質量にほぼ比例していることが分かる。
【００５８】
図１４に、圧縮試験２における荷重−変位（沈下距離）曲線の一例を示す。図１４において、Ａ，Ｂが本発明に係る発泡パーライト、Ｃ，Ｄが比較に使用したＴ社及びＦ社が市販の発泡パーライトのデータを示す。各試料Ａ〜Ｄの詳細については表７に示す。
【００５９】
いずれの試料でも載荷荷重が１〜２ｋＮ付近で曲線の傾きが急激に増加する。これは、載荷を行うことで最初は発泡パーライト内部の空隙が潰れてゆくが、それがある程度進行すると円筒容器内で骨材が圧密された状態となり、荷重が急激に増加すると解釈される。荷重−変位曲線の初期勾配及び載荷終了時（８ｋＮ）における変位に於いて、発泡パーライトの種類によって明確な違いが認められる。尚、試験条件は表６の場合と同様であり、載荷荷重８ｋＮは６Ｎ／ｍｍ２に相当する。
【００６０】
図１４において、初期勾配は発泡パーライトの硬さを表していると考えられる。そこで、この初期勾配がほぼ直線となる区間（変位１０〜３０ｍｍ）における傾きを求めた。表７に各発泡パーライトの初期勾配の傾きを示す。表７において、「浮粒率」は水に浮く粒子の割合である。浮粒率の測定は「JIS A 1143 軽量粗骨材の浮粒率の試験方法」による（以下同じ）。「体積減少率」は最大荷重（６Ｎ／ｍｍ２）におけるものである。体積減少率の測定は、「パーライトの品質向上技術に関する考察（太平洋セメント研究報告書、第162号）」による。表７より、単位容積質量が大きいほど初期勾配の傾きは大きくなり、より硬い粒子であることが分かる。
【００６１】
【表７】
2016135718.tif 000009
【００６２】
最後に、特許文献１に記載の発泡パーライトとの比較について考察する。特許文献１の表１に、黒曜石を原料とする発泡パーライトの圧縮試験結果が記載されている。特許文献１の圧縮試験は、上記の高圧圧縮試験と略同一条件であり、圧縮率（体積減少率）は６２．１〜８０．１vol％と比較的高い強度値が示されている。しかしながら、特許文献１においては試料の粒度の情報が開示されていない。表６及び図１３から分かるように、試料の粒度が小さいほどモールド内における試料の充填率が高くなり、それに伴い圧縮強度も高くなる。特許文献１の発泡パーライトは、同文献の図１〜図１１の写真より、２００μｍ〜１０００μｍ程度であると推測され、上記本明細書で示した発泡パーライトの試料よりも粒度が小さいと推測される。従って、本明細書における圧縮試験よりも圧縮率は小さめの値が得られていると推測される。何れにしても、試験に使用した試料の粒度に関する情報が開示されていない以上、特許文献１に記載された試験結果についてはそのまま比較することはできない。
（Ｄ）破砕率
上記（３．３）（Ａ）の圧縮試験１と同様の方法により低圧圧縮試験を行い、供試体の破砕率の測定を行った。ここで、破砕率の測定は、以下の手順で行う。
（Ｓ１）圧縮試験前の供試体の質量ｗ０を測定する。
（Ｓ２）上記（３．２）と同様の方法により、各載荷荷重により圧縮試験を行う。
（Ｓ３）供試体をモールドの筒内から取り出した後、篩分級によりもとの供試体の粒度範囲より小さい破砕した供試体を選別してその質量ｗ１を測定する。
（Ｓ４）破砕率Ｒｃ＝ｗ１／ｗ０×１００［ｗｔ％］を算出する。
【００６３】
表８に測定結果を示す。表８において「市販品」は市販の従来の黒曜石発泡パーライトのデータを表す。
【００６４】
【表８】
2016135718.tif 000010
【００６５】
図１５は、従来の黒曜石発泡パーライトと本発明で使用する発泡パーライトとの破砕率を比較した結果である。図１５（ａ）〜（ｃ）は、それぞれ、粒度１．０−３．０ｍｍ，３．０−５．０ｍｍ，５．０−２５．０ｍｍの供試体における載荷荷重と破砕率との関係である。図１５（ｄ）は、載荷荷重が５０ｋＮ／ｍ２及び１００ｋＮ／ｍ２の場合における平均粒度と破砕率との関係（本発明で使用する発泡パーライトのみ）を示す。図１５において、「本発明」は本発明で使用する発泡パーライト、「市販品」は市販の従来の黒曜石発泡パーライトのデータを表す。供試体は、篩分級により各粒度範囲（１．０−３．０ｍｍ，３．０−５．０ｍｍ，５．０−２５．０ｍｍ）に選別し、測定を行った。また、図１５（ｄ）の３点は、それぞれ粒度範囲１．０−３．０ｍｍ，３．０−５．０ｍｍ，５．０−２５．０ｍｍのデータである。
【００６６】
表８及び図１５から明らかなように、従来の黒曜石発泡パーライトと比べ、本発明で使用する発泡パーライトは、極めて破砕率Ｒｃが小さく、微粉化し難いことが分かる。特に、供試体の粒度が大きくなるほどその違いは顕著となり、載荷荷重が５０ｋＮ／ｍ２の場合において、粒度範囲３．０−５．０ｍｍでは（本発明）Ｒｃ＝０．８％，（市販品）−１０．４％、粒度範囲５．０−２５．０ｍｍでは（本発明）Ｒｃ＝１．５％，（市販品）２２．４％である。
（Ｅ）透水性及び含水比及び浮粒率
図４及び図５の外観写真から明らかなとおり、本発明で使用する発泡パーライトと従来の黒曜石発泡パーライトとは、開口気孔体積が大きく相違している。そこで、開口気孔の定量測定を行うべく吸着法による比表面積の測定を実施したところ、極めてイレギュラな値が得られ、通常の測定方法では比表面積の測定は困難であった。そこで、開口気孔体積の定量評価を行うため、保水性の測定を行った。具体的には、本発明で使用する発泡パーライトと従来の黒曜石発泡パーライトのそれぞれの供試体について、初期質量ｗ０を測定しておき、ＪＩＳ−Ａ−１２１８に規定の室内透水試験（変水位法）を行い、供試体の開口気孔内に十分に水を侵入させた後、排水し３０分間放置した後に再び質量ｗ１の測定を行う。質量の増加分は開口気孔内に侵入した水の質量なので、含水比ｒｗはｒｗ＝ｗ１／ｗ０により計算できる。尚、排水後３０分間放置したのは、発泡パーライトの粒体間に表面張力により付着している水を十分に乾燥又は流去させるためである。表９に測定結果を示す。
【００６７】
【表９】
2016135718.tif 000011
【００６８】
表９より、本発明で使用する発泡パーライトの含水比は、従来の黒曜石発泡パーライトの含水比の０．２３〜０．６６倍であることが分かる。発泡パーライトに保水された水がほぼすべて開口気孔内にトラップされているものと考えれば、含水比は開口気孔体積にほぼ比例していると推定される。従って、本発明で使用する発泡パーライトの開口気孔体積は、従来の黒曜石発泡パーライトの約０．２３〜０．６６倍であると見積もることができる。本発明で使用する発泡パーライトの単位容積質量は、市販の黒曜石発泡パーライトの単位容積質量とほぼ同じことから（表３）、バルク全体の気孔体積（開口気孔と非開口気孔との合計体積）は、本発明で使用する発泡パーライトと市販の黒曜石発泡パーライトとであまり違いはないと考えられる。従って、本発明で使用する発泡パーライトでは、開口気孔が少なく、内部に独立気泡が多いことが確認された。
【００６９】
このように、本発明で使用する発泡パーライトは開口気孔が少なく、内部に独立気泡が多いことから、吸水水量が少ない。従って、モルタルの材料として使用する場合、発泡パーライトに吸水・拘束される水（拘束水）の量が、従来の発泡パーライトよりも少ないことから、モルタル施工時の水配合量の調製が容易となる。
【００７０】
次に、浮粒率をＪＩＳ  Ａ  １１４３（軽量粗骨材の浮粒率の試験方法）により測定した。従来の発泡パーライトは、Ｔ社製のものが「混合（７：３）」で８４．１％、Ｆ社製のものが「混合（７：３）」で９１．０％であった。それに対して、本発明で使用する発泡パーライトの浮粒率は、粒度５ｍｍ以下のもので５９．８％，「混合（７：３）」で７６．１％であった。従って、本発明で使用する発泡パーライトは、従来製品と比較して浮粒率が小さく、モルタル骨材として混練が容易であるといえる。
（Ｆ）熱伝導率
最後に、本発明で使用する発泡パーライトの熱伝導率について測定した結果について説明する。熱伝導率の測定は、福岡県工業技術センターの熱定数測定システム（NETZSCH）により行った。表１０に測定結果を示す。尚、「製品種類」及び「粒度」の欄の記載方法については、表６と同様である。
【００７１】
【表１０】
2016135718.tif 000012
【００７２】
従来の発泡パーライトは、熱伝導率が、０．５８〜０．６０Ｗ／ｍＫ（Ｔ社製）及び０．５２〜０．５４Ｗ／ｍＫ（Ｆ社製）であるのに対し、本発明で使用する発泡パーライトは、０．６８〜０．７５Ｗ／ｍＫであり、従来のものと比較して高い熱伝導率を示す。図１６に、単位容量質量と熱伝導率との関係を示す。単位容量質量に対して熱伝導率は略比例関係を示している。粒子内において熱は主に粒子内の隔壁を通じて伝導する。単位容量質量が大きいほど、粒子内部の隔壁の体積が大きいため、熱伝導率が大きくなると考えられる。
【００７３】
（２）セメント
本発明においては、セメントは、通常の市販のセメント（普通ポルトランドセメントやアルミナセメント）を使用する。しかしながら、本発明のモルタル組成物では、主に耐熱性・耐火性が重視する観点から、特にアルミナセメントを使用するのが好適である。
【００７４】
（３）フライアッシュ
フライアッシュは、石炭を燃焼する際に生じる灰であり、燃焼時に燃焼ガスとともに吹き上げられて電気集塵機などで回収されるものである。フライアッシュは、耐熱性・耐火性材料である。本発明に於いて、フライアッシュの成分については特に限定しないが、加熱時の温度上昇抑制効果の観点から、改質フライアッシュ（Carbon-free Fly Ash：ＣｆＦＡ）を使用するのが好適である。「改質フライアッシュ」とは、フライアッシュ中の未燃カーボンを強熱減量換算で１wt％以下に削減したものをいう。フライアッシュ中に未燃カーボンが含まれていると、加熱時に未燃カーボンの自燃によりモルタル内の温度上昇が生じ耐火性が低下する。改質フライアッシュは、斯かる自燃効果が少なく、モルタル内の温度上昇の抑制に効果的である。
【００７５】
また、フライアッシュは、ポゾラン効果（水酸化カルシウムと化合して、不溶性かつ硬化性を有する化合物を生成する効果）を有し、長期に亘るモルタルの強度上昇の効果を有する。
【００７６】
（４）その他
その他、セメントの分散効果を高めるために、減水剤を使用するのが好ましい。また、船舶の艤装材（耐火性床材など）や建築物の耐火材として本発明に係るモルタル組成物使用する場合には、鋼板などへの接着性を付与するために合成樹脂ポリマーを添加する。
【００７７】
〔２〕モルタル組成物の調整手順と割合
まず、モルタル組成物の各構成成分の適度な調合割合を調べるため、水−セメント比、水−粉体比等を変えたサンプルを複数作成し、それぞれのサンプルについてフレッシュ性状及び硬化体の性状を調査した。
【００７８】
図１７に、本発明の実施例に係るモルタル組成物の嵩容積調合を示す。また、各構成材料の配合比を表１１に示す。表１１において、「C」はセメント、「S」は細骨材（発泡パーライト）、「CfFA」は改質フライアッシュ、「P」は粉体（結合材（C+ CfFA））を表す。「W/C」は水-セメント比（質量％）、「W/P」は水-紛体比（質量％）、「CfFA/P」はフライアッシュ-紛体比（質量％および嵩容量％）、「S/C」はセメントに対する細骨材の嵩容積比、S/Pは粉体に対する細骨材の質量比を表す。「単位容量質量」は、モルタル組成物の単位容量当たりに含まれる質量である。
【００７９】
表１１に、今回実験を行った各実施例のモルタル組成物の配合比率を示す。W/Pは４５，５５，６５％の３水準とし、パーライト混入率はセメントの嵩に対するパーライトの嵩（以下、S/C嵩比）を０，１，２，３の４水準とした計１２調合とした。CfFA混入率も嵩比を用い、粉体量の２５％とした。
【００８０】
表１１の各実施例において、細骨材である発泡パーライトには、安心院産黒曜石を原料とする実施例１の発泡パーライトのうち、粒度が１〜３ｍｍと粒度が３〜５ｍｍのものを質量比７：３で混合したものを使用した。単位容積質量（嵩密度）はJIS A 5007「パーライト」に準じて求めた。セメントは普通ポルトランドセメントを使用し、フライアッシュには未燃カーボンを強熱減量換算で１％以下に削減した改質フライアッシュを使用した。実験に使用した普通ポルトランドセメントは、密度３．１６ｇ／ｃｍ３，嵩密度１．６７ｋｇ／Ｌ、CfFAは、密度２．２１ｇ／ｃｍ３，嵩密度１．２２ｋｇ／Ｌであった。なお、ここでいう「嵩密度」の値は、試料を容器にゆるく充填した場合の「ゆるみ嵩密度」の値である。
【００８１】
発泡パーライトの表乾状態を作製すること、またその状態を保持することが困難であったことから、調合設計を行うに当たり、パーライトを気乾状態で使用し、調合に嵩比を用いた。その理由は、実際にパーライトを使用する場合の多くが気乾状態であること、また、パーライトの表乾状態の判定が難しいため正確な密度および吸水率を求めることができず、容積調合が困難であることによる。
【００８２】
【表１１】
2016135718.tif 000013
【００８３】
〔３〕モルタル製品の特性
〔３．１〕供試体の製造及び試験方法
表１２にモルタル製品の特性試験の試験項目を示す。表１２において、試験方法についてはＪＩＳ規格に規定されており、その規格番号を掲載している。
【００８４】
【表１２】
2016135718.tif 000014
【００８５】
供試体の練混ぜは、容量５リットルのモルタルミキサを使用し、セメント，CfCA，細骨材（発泡パーライト）の順に練り鉢に入れ、空練りを低速で１５秒行い、そこに水を加えて低速で１２０秒練って行った。供試体は、すべて材齢１日で脱型し、気中養生を行った。なお、練混ぜ及び各養生は、恒温恒湿室内（２０±１℃，６５±５％R.H.）にて行った。
【００８６】
圧縮強度試験用供試体はφ50×100mmのプラスチック製型枠を用いて成型した。曲げ強度試験および熱伝導率試験用供試体は250×250×25mmの木製型枠を用いて成型し、脱型後に40×12.5×25mmに切り出して作製した。
【００８７】
圧縮強度試験は、上面に硫黄キャッピングを施し、材齢７，２８日に各４体ずつ実施し、歪みも測定しヤング係数を算出した。曲げ強度試験は、材齢７、２８日に各３体を用いて、スパン１００ｍｍ三点曲げ載荷によって行った。なお、各強度試験は、何れも容量２５０ｋＮ変位制御型試験機を用いて実施した。
【００８８】
熱物性試験は、迅速熱伝導率計（熱線法）を使用し、熱伝導率を測定した。
【００８９】
〔３．２〕試験結果及び考察
（１）フレッシュ性状
表１３に、表１１の各実施例のモルタル組成物のフレッシュ性状の測定結果を示す。
【００９０】
【表１３】
2016135718.tif 000015
【００９１】
表１３において、空気量はモルタル用エアメータを用いて測定したが、機器の上限が２０vol％のため、実施例３，４，７，８，１１，１２については測定できなかった。
【００９２】
図１８にS/C嵩比とフロー値比の関係を示し、図１９にS/C嵩比とフロー値比の関係を示す。図１８より、全体的にはS/C嵩比の増加に伴いフロー値の低下が見られ、特にS/C嵩比3においてS/C嵩比2と比べて著しい低下が認められる。また、図１９より、フロー値の低下率は、W/Pが異なっても大きな差はないことが分かる。
【００９３】
図２０にS/C嵩比と単位容積質量の関係を示す。図より、練上がり時の単位容積質量は、W/P45％のS/C嵩比3を除き、S/C嵩比の増加に伴い低下することが分かった。また、W/P45％のS/C嵩比3の単位容積質量が高くなった原因としては、S/C嵩比3はパーライトの量が多いため、練混ぜ時にパーライトが摩耗あるいは破砕し、骨材容積が減少した可能性が考えられる。
【００９４】
（２）圧縮強度
表１４に、表１１の各実施例のモルタル組成物を硬化させた状態における圧縮強度試験の測定結果を示す。
【００９５】
【表１４】
2016135718.tif 000016
【００９６】
図２１にS/C嵩比と圧縮強度の関係を示し、図２２にS/C嵩比とヤング係数の関係を示す。図より、S/C嵩比の増加に伴い圧縮強度およびヤング係数は低下した。また、W/Pが高いほどその低下はゆるやかになる傾向を示した。これは、W/Pが高いほどペースト強度が小さくなり、パーライトの強度との相対性な差が小さくなるためと考えられる。
【００９７】
図２３にS/C嵩比と圧縮供試体の単位容積質量との関係を示す。図より、S/C嵩比の増加に伴い単位容積質量は低下した。また、ペーストに比べS/C嵩比が1増加すると、単位容積質量は1割ほど低下することが分かる。
【００９８】
図２４に単位容積質量と圧縮強度の関係を示す。図より、単位容積質量の増加に伴い圧縮強度が高くなる傾向を示した。また、W/P65％の相関係数（R）が低いものの、W/Pごとにおおむね単位容積質量と圧縮強度とは直線関係にあることが分かる。
【００９９】
【表１５】
2016135718.tif 000017
【０１００】
図２５にS/C嵩比と曲げ強度の関係を、図２６に単位容積質量と曲げ強度の関係を示す。両者の関係は圧縮強度と同様の傾向を示した。
【０１０１】
図２７に、単位容量質量と曲げ強度との関係を示す。図２７より、単位容量質量と曲げ強度とは、養生条件の違いによる影響は殆ど無く、ほぼ比例関係にあることが分かる。
【０１０２】
（４）熱物性
表１６に、モルタル組成物を硬化・養生した状態（気中養生，材齢７，２８日）における熱物性試験結果を示す。
【０１０３】
【表１６】
2016135718.tif 000018
【０１０４】
図２８にS/C嵩比と熱伝導率の関係を示し、図２９に単位容積質量と熱伝導率の関係を示す。図２８より、S/C嵩比の増加に伴い熱伝導率は低下する傾向を示した。また、図２９より、単位容積質量の低下に伴い熱伝導率も低くなる傾向を示した。単位容積質量と熱伝導率の関係は、S/C嵩比にかかわらず一つの直線で近似できることが分かる。
【０１０５】
〔３．３〕従来例との比較
次に、本発明のモルタル組成物と従来のモルタル組成物との比較試験を行った結果について説明する。
【０１０６】
表１７に、比較試験に使用した細骨材（発泡パーライト）の性状を示す。表１７において、Ａ（製造者「安心院」）が本発明で使用する安心院産黒曜石を原料とする発泡パーライト（以下「安心院パーライト」という。）、Ｂ（製造者「Ｔ社」）がＴ社製の市販の発泡パーライト（以下「太平洋パーライト」という。）、Ｃ（製造者「Ｆ社」）がＦ社製の市販の発泡パーライト（以下「芙蓉パーライト」という。）である。Ａ〜Ｃのそれぞれの細骨材は、粒度１〜３ｍｍと粒度３〜５ｍｍのものを質量比７：３の割合で混合したものを使用した。
【０１０７】
【表１７】
2016135718.tif 000019
【０１０８】
表１８に、比較用の各供試体を作成するために使用した原料の密度及び嵩密度を示す。比較のため、細骨材（発泡パーライト）のみを変更した３種類の供試体を作成した。
【０１０９】
【表１８】
2016135718.tif 000020
【０１１０】
表１９に、比較試験において作製したモルタル組成物の配合比率を示す。「種類」の欄は、細骨材の種類であり、表１７のＡ〜Ｃに対応する。尚、「ペースト」は、細骨材が入っていないモルタルペーストである。表１９における各記号は、表１１と同様である。この配合においては、使用する発泡パーライトの物性が大きく異なり、また、吸水率と密度が測定できないことから、モルタルの軟らかさ（フロー値）が0打フロー値で200mm程度になるように配合比率を決定している。その際、W/Pを質量パーセントで55.0％に、CfFA/Pの嵩容積比率を0.25に固定してフロー値を求めたことから、S/Cの嵩容積比が使用した発泡パーライトによって異なる結果となっている。
【０１１１】
【表１９】
2016135718.tif 000021
【０１１２】
表２０に、比較試験における各モルタル組成物のフレッシュ性状の測定結果を示す。表２０における各記号は、表１１と同様である。また、各測定項目の測定方法については、表１２で説明した通りである。表から分かるように、発泡パーライトの種類に関わらず0打フロー値は200mm程度となっている。
【０１１３】
【表２０】
2016135718.tif 000022
【０１１４】
供試体の練混ぜは、容量５リットルのモルタルミキサを使用し、セメント，CfCA，細骨材（発泡パーライト）の順に練り鉢に入れ、空練りを低速で１５秒行い、そこに水を加えて低速で１２０秒練って行った。供試体は、すべて材齢１日で脱型し、気中養生を行った。なお、練混ぜ及び各養生は、恒温恒湿室内（２０±１℃，６５±５％R.H.）にて行った。
【０１１５】
圧縮強度試験用供試体はφ50×100mmのプラスチック製型枠を用いて成型した。曲げ強度試験および熱伝導率試験用供試体は250×250×25mmの木製型枠を用いて成型し、脱型後に40×12.5×25mmに切り出して作製した。
【０１１６】
表２１に、比較試験における各モルタル組成物の硬化性状の測定結果を示す。表２１における各記号は、表１１と同様である。また、各測定項目の測定方法については、表１２で説明した通りである。
【０１１７】
【表２１】
2016135718.tif 000023
【０１１８】
図３０に単位容積質量と圧縮強度の関係、図３１に単位容積質量と曲げ強度の関係を示す。安心院パーライトを用いたモルタルに対して、芙蓉パーライトは骨材自体の単位容積質量が小さいこともあってモルタルの強度は低くなっている。太平洋パーライトは骨材自体の単位容積質量は安心院パーライトよりも小さいが、モルタルのフロー値を同じにした場合はS/Cの嵩容積比が若干大きくなっているものの強度は同等か若しくは若干小さくなっていることが分かる。
【０１１９】
図３２は圧縮強度とヤング係数の関係であるが、骨材の種類や材齢に関わらず、両者には相関があることが分かる。
【０１２０】
図３３に単位容積質量と熱伝導率の関係を示す。単位質量が大きくなれば熱伝導率も大きくなり、両者には骨材の種類に関わらず相関関係が認められる。また、材齢の影響は僅かに認められる程度である。安心院パーライトを用いたモルタルに対して，太平洋パーライトの場合は若干大きく，芙蓉パーライトの場合は小さくなっていることが分かる。
【図１】
2016135718.tif 000024
【図２】
2016135718.tif 000025
【図３】
2016135718.tif 000026
【図４】
2016135718.tif 000027
【図５】
2016135718.tif 000028
【図６】
2016135718.tif 000029
【図７】
2016135718.tif 000030
【図８】
2016135718.tif 000031
【図９】
2016135718.tif 000032
【図１０】
2016135718.tif 000033
【図１１】
2016135718.tif 000034
【図１２】
2016135718.tif 000035
【図１３】
2016135718.tif 000036
【図１４】
2016135718.tif 000037
【図１５】
2016135718.tif 000038
【図１６】
2016135718.tif 000039
【図１７】
2016135718.tif 000040
【図１８】
2016135718.tif 000041
【図１９】
2016135718.tif 000042
【図２０】
2016135718.tif 000043
【図２１】
2016135718.tif 000044
【図２２】
2016135718.tif 000045
【図２３】
2016135718.tif 000046
【図２４】
2016135718.tif 000047
【図２５】
2016135718.tif 000048
【図２６】
2016135718.tif 000049
【図２７】
2016135718.tif 000050
【図２８】
2016135718.tif 000051
【図２９】
2016135718.tif 000052
【図３０】
2016135718.tif 000053
【図３１】
2016135718.tif 000054
【図３２】
2016135718.tif 000055
【図３３】
2016135718.tif 000056